FR 2687407 A1 19930820 FR 9202067 A 19920218 COMPOSITIONS A BASE DE POLYAMIDE IGNIFUGE La présente invention a pour objet de nouvelles compositions à base de polyamide ignifugé au moyen de phosphore rouge destinées notamment à la fabrication d'articles pour les industries électrique et électronique Plus particulièrement, elle concerne des compositions conduisant à des articles ignifugés présentant un bon compromis de propriétés en particulier en matière de résistance au feu, de résilience, de résistance au cheminement de l'arc et d'aspect de surface, et un faible caractère corrosif. On sait que l'adjonction de phosphore rouge dans des compositions à base de polyamide permet d'atteindre un degré élevé d'ignifugation. Dans le brevet américain no 3 883 475, on a décrit des compositions à base de polyamide ignifugé dans lesquelles on a cherché à inhiber le dégagement de phosphine très toxique, qui se forme à la suite d'une réaction de dismutation du phosphore rouge sous l'action des traces d'eau présentes dans le polymère et de la chaleur élevée nécessaire à sa transformation, par addition dans la composition d'un composé métallique consistant avantageusement dans l'oxyde cuivrique. Dans le brevet français no 2 367 100, on a proposé une amélioration consistant à faire appel à de l'oxyde de cadmium à la place du Cu O; l'oxyde de cadmium en plus de son efficacité (au moins égale à celle de Cu O) pour inhiber le dégagement de phosphène, conduit à des articles présentant une résistance au cheminement de l'arc (au sens de la norme NF C 26220) particulièrement élevée, égale ou supérieure à 400 volts dans le cas de compositions non chargées et à 375 volts dans le cas de compositions chargées avec plus de 25 % en poids de fibres de verre. Dans les brevets français no 2 553 783 et 2 621 594, on a proposé un produit de remplacement de l'oxyde de cadmium (qui présente une certaine toxicité) consistant dans un composé à base de lanthanide Avec cet adjuvant, les compositions à base de polyamide ignifugé obtenues conduisent à des articles présentant un compromis de propriétés en particulier en matière d'ignifugation, de résilience et 2 - de résistance au cheminement de l'arc qui est meilleur que celui lié à l'emploi de l'oxyde de cadmium. Toutefois, ces compositions ignifugés par du phosphore rouge comprenant ou non d'autres composants pour inhiber le dégagement de phosphène, présentent une certaine agressivité vis-à-vis des pièces à base de matériau métallique qui sont en contact avec le polymère ou insérées, par exemple par moulage, dans un article moulé avec ces compositions Ce phénomène est notamment observé avec les pièces moulées utilisées dans le domaine électrique ou électronique pour supporter des contacts métalliques, par exemple des contacts en cuivre. Un des buts de la présente invention est notamment de remédier à ces inconvénients en proposant une composition à base de polyamide ignifugé présentant de bonnes propriétés mécaniques, ainsi qu'une bonne résistance au cheminement de l'arc électrique et une faible agressivité vis-à-vis des métaux. A cet effet, l'invention propose une composition à base de polyamide contenant à titre d'ignifugeant du phosphore rouge, caractérisée en ce qu'elle comprend un additif constitué par un composé de zinc choisi dans le groupe comprenant l'oxyde de zinc, les sels oxygénés de zinc, le sulfure de zinc Un mélange d'au moins deux de ces composés peut être utilisé. Selon un mode de réalisation préféré de l'invention, la teneur en composé de zinc, exprimée en poids de zinc par rapport au poids de phosphore rouge est compris entre 10 % environ et 100 % environ De préférence cette teneur est comprise entre 20 % et 60 %. La composition polyamide peut comprendre une charge telle qu'une charge minérale. A titre d'exemple, on peut citer comme charge minérale les fibres minérales telles que les fibres de verre, d'amiante, des microbilles de verre, de la silice, des micas, du kaolin, des bentonites ou un mélange de ceux-ci. Selon une autre caractéristique préférée de l'invention, le composé de zinc est un borate de zinc ou un mélange borate de zinc, oxyde de zinc Ce composé présente notamment l'avantage, quand il est 3 - utilisé dans une composition polyamide chargée avec des fibres de verre, de ne pas affecter sensiblement les propriétés mécaniques de la composition Ainsi, la résistance au choc de la composition polyamide chargée avec des fibres de verre n'est pas sensiblement affectée par l'incorporation de borate de zinc. Les polyamides à ignifuger convenables pour la présente invention comprennent notamment: les polyamides obtenus par polycondensation de diacides carboxyliques aliphatiques saturés ayant de 6 à 12 atomes de carbone avec des diamines biprimaires aliphatiques saturées ayant de 6 à 12 atomes de carbone; les polyaminoacides obtenus soit par homopolycondensation directe d'acide -aminoalcanoïque comportant une chaîne hydrocarbonée ayant de 4 à 12 atomes de carbone, soit par ouverture hydrolytique et polymérisation des lactames dérivés de ces acides; les copolyamides obtenus à partir des monomères de départ des polyamides précités, le composant acide de ces copolyamides pouvant consister en outre en partie en acide téréphtalique et/ou en acide isophtalique; et les mélanges de pareils polyamides. A titre d'illustration des polyamides obtenus par polycondensation de diacides et de diamines, on citera par exemple: le nylon 6,6 (polymère d'hexaméthylènediamine et d'acide adipique), le nylon 6,9 (polymère d'hexaméthylènediamine et d'acide azélaïque), le nylon 6,10 (polymère d'hexaméthylènediamine et d'acide sébacique), le nylon 6,12 (polymère d'hexaméthylènediamine et d'acide dodécanedioïque). A titre d'illustration des polyaminoacides qui peuvent convenir, on citera: le nylon 4 (polymère d'acide amino-4 butanoïque ou de ybutyrolactame), le nylon 5 (polymère d'acide amino-5 pentanoïque ou de 6-amylolactame), le nylon 6 (polymère d's-caprolac- tame), le nylon 7 (polymère d'acide amino-7 heptanoïque), le nylon 8 (polymère de capryllactame), le nylon 9 (polymère d'acide amino-9 nonanoïque), le nylon 10 (polymère d'acide amino-10 décanoïque), le nylon 11 (polymère d'acide amino- 11 undécanoïque), le nylon 12 (polymère d'acide amino-12 dodécanoïque ou de laurylactame). 4 - A titre d'illustration des copolyamides, on citera par exemple: le nylon 6,6/6,10 (copolymère d'hexaméthylènediamine, d'acide adipique et d'acide sébacique), le nylon 6,6/6 (copolymère d'hexaméthylènediamine, d'acide adipique et de caprolactame). Les polyamides à ignifuger préférés de la présente invention sont le nylon 6,6, le nylon 6,10, le nylon 6, le nylon 6,6/6,10 et le nylon 6,6/6. L'expression "phosphore rouge" au sens de la présente invention désigne les diverses variétés allotropiques colorées du phosphore (phosphore rouge, violet ou noir) commercialisées sous l'appellation de phosphore rouge. La quantité de phosphore rouge est généralement comprise entre 1 et 30 % en poids par rapport au poids du polyamide à ignifuger De préférence cette quantité est comprise entre 2 et 15 % en poids De manière plus préférentielle encore, cette quantité est comprise entre 4 et 10 % D'une manière générale, il est souhaitable d'utiliser le phosphore rouge sous forme finement divisée, par exemple sous forme de particules de diamètre moyen n'excédant pas 200 i m et de préférence compris entre 1 et 100 im. Le phosphore rouge peut être utilisé soit tel quel ou sous forme de particules de phosphore rouge enrobées au moyen d'une pellicule de polymère Parmi ces polymères, on peut citer notamment les résines époxy (cf brevet français N O 2 314 221), des polymères ayant des liaisons insaturées maléiques, fumariques ou allyliques (cf. brevet français no 2 314 219), des polyesters saturés de point de fusion compris entre 500 et 900 C et de masse moléculaire inférieure à 10.000 (cf brevet français no 2 373 575), des polycondensats phénol-formaldéhyde thermoplastiques de type novolaque (cf brevet français no 2 344 615), des polycondensats phénol-isobutyraldéhyde thermoplastiques (cf demande de brevet européen N O 82 106329 4 publiée sous le N O 0 071 788); l'emploi des polycondensats phénol-formaldéhyde thermoplastiques constitue une mesure particulièrement préférée pour la mise en oeuvre de la présente invention la quantité de polymère mise en oeuvre pour enrober le cas échéant les particules de phosphore peut varier entre de larges - limites Généralement cette quantité représente 5 à 50 % du poids total du mélange phosphore rouge/polymère enrobant A noter que l'on peut utiliser sans inconvénient des quantités de polymère enrobant plus importantes allant jusqu'à représenter 90 % du poids total du mélange phosphore rouge/polymère enrobant. Les composés de zinc sont ajoutés dans les composition de l'invention sous des formes variées, comme par exemple sous forme de poudre Ils peuvent être également sous forme cristallisée ou sous forme anhydre ou amorphe Avantageusement, les composés du zinc doivent être stables ou sensiblement stables à la température de mise en forme de la composition et aux températures normales d'utilisation de celles-ci Les caractéristiqes de cette poudre ne sont pas critiques Ainsi, la forme, la taille et les modes d'introduction et de mélange du composé de zinc dans la composition polyamide sont déterminés en fonction des critères habituels de réalisation d'une composition de polymère thermoplastique destinée à être conformée par tout procédé, par exemple par moulage, extrusion, injection. Les procédés convenables de préparation de ces compositions sont ceux classiquement utilisés dans la fabrication des compositions à base de polyamide. Ainsi, les compositions conformes à la présente invention peuvent être préparées par simple mélange des divers constituants de toutes les manières appropriées permettant d'obtenir une composition homogène De manière préférentielle, on réalise le mélange des divers constituants sous forme de poudre ou de granulés en opérant d'abord à froid un pré-mélange dans un mélangeur classique, puis en homogénéisant ensuite l'ensemble par un malaxage à chaud dans une extrudeuse à une ou plusieurs vis en opérant de préférence l'extrusion sous atmosphère inerte comme par exemple de l'azote ou de l'argon A l'issue de ce traitement on obtient des joncs qui sont refroidis à l'eau puis découpés en granulés, ces derniers pouvant éventuellement être soumis ensuite à un séchage Les compositions selon l'invention peuvent être préparées encore en confectionnant un mélange-maître, présenté sous forme de granulés à base d'une partie du polyamide à ignifuger, de phosphore rouge, du composé de zinc qui sera mélangé ensuite, avant mise en oeuvre, avec des granulés du reste du polyamide à ignifuger. Ces compositions ont été définies ci-dessus par leurs constituants essentiels Il va sans dire que l'on ne sortirait pas du cadre de l'invention en modifiant ces compositions de la manière indiquée. A titre d'exemples, les compositions selon l'invention, quand elles sont destinées à l'obtention d'objets conformés, peuvent renfermer divers additifs: elles peuvent ainsi contenir comme décrit précédemment des charges renforçantes ou gélifiantes telles que des fibres de verre ou d'amiante, des microbilles de verre, du kaolin, de la silice, des micas, des bentonites, des bentones ou des mélanges de ces espèces Parmi les charges précitées, les plus couramment utilisées sont les fibres de verre; ces fibres ont en général un diamètre moyen compris entre 1 et 15 pm et une longueur comprise entre 2 et 8 mm Il est avantageux, pour obtenir des articles doués de propriétés mécaniques optimales, d'utiliser des fibres ensimées, par exemple au moyen de résines époxy, de résines polyesters, de résines polyuréthannes ou de résines vinyliques, ces résines étant généralement associées à des agents de pontage du type aminosilane. Les proportions de charges peuvent varier entre par exemple 10 % et % en poids par rapport au poids du polyamide de la composition. On peut également faire appel à d'autres additifs tels que des lubrifiants, des stabilisants, des agents renforçateurs de chocs, des pigments ou colorants, des agents antistatiques, des agents de cristallisation, des agents stabilisant le phosphore rouge: ces additifs ainsi que leur emploi sont largement décrits dans la littérature. Les compositions conformes à l'invention peuvent être transformées en articles finis ou semi-finis par application des techniques habituelles d'injection ou d'extrusion, par exemple. Les compositions de l'invention présentent les avantages des compositions ignifugés au phosphore rouge, à savoir une résistance au feu et une combustibilité selon le test des "Underwriters Laboratories" UL 94 vertical (pour des éprouvettes d'une épaisseur de 1,6 mm) se situant dans la zone de classement VO à Vl Cette propriété est même améliorée par rapport aux compositions sans composés de zinc. Toutefois, la présence du composé de zinc améliore la résistance au cheminement de l'arc électrique (propriété appelée IRC). Cette résistance peut être supérieure à 600 volts dans le cas des compositions chargées avec au moins 25 % en poids de fibre de verre. Par ailleurs, les compositions de l'invention présente une agressivité beaucoup plus faible vis-à-vis des matériaux métalliques tels que le cuivre, que celle des compositions sans composés du zinc. Le caractère agressif des compositions est illustré par le test suivant: g de compound, sous forme de granulés, contenant la composition à tester sont ajoutés dans un récipient étanche. Des éprouvettes métalliques, en cuivre, laiton, argent et bronze sont suspendues dans le récipient au-dessus du compound. L'ensemble est porté à 1250 C pendant 336 heures. La détermination du degré de corrosion est réalisée par détermination de la variation (généralement augmentation) du poids des éprouvettes. La détermination des autres propriétés est effectuée selon les méthodes ci-dessous: Résistance à la propagation de l'arc (IRC) en volts méthode appelée "Technique KC" décrit dans la norme DIN 53480/1972. Comportement à la combustion (UL 94) méthode de mesure de la combustion verticale de la norme UL 94 avec des éprouvettes d'épaisseur 1,6 mm qui sont évaluées: après conditionnement pendant 48 heures dans une humidité relative de 50 % et, après conditionnement pendant une semaine à 70 'C Migration: Des plaques de compound de dimension 100 mm x 100 mm et d'épaisseur 3,2 mm sont disposées dans une enceinte contenant une solution d'acide sulfurique pour obtenir un degré d'humidité de 93 %. 8 - Les plaques sont soumises à 17 cycles de 24 heures comprenant 8 heures à 70 'C et 16 h à 230 C. Chaque plaque est ensuite lavée avec 400 ml d'eau pendant 4 heures à 40 'C On mesure la conductivité de l'eau de lavage. Choc Charoy: mesure selon la norme ISO 179 Les compositions ignifugées selon la présente invention conviennent particulièrement bien pour l'obtention d'articles conformés utilisables dans les industries de l'électricité (par exemple industries électrique et électronique, électroménager, radio, automobile) Les caractéristiques de ces compositions permettent également de confectionner des articles par filage et filmage. L'invention sera illustrée avec les exemples ci-dessous donnés uniquement à titre d'exemple non limitatif. Les compositions de l'invention sont obtenues par mélange dans une extrudeuse type ZSK 40 de la Société WERNER PFLEIDERER des constituants de la composition, les fibres de verre étant alimentées par une double vis d'alimentation ZSB de WERNER. L'extrudeuse comprend une vis tournant à une vitesse de 250 tours par minute à une température de 2800 C et avec un débit de kg/h La pression de dégazage est de 56 x 102 Pa. Les matières premières utilisées sont: nylon 6,6 (polymère d'hexaméthylènediamine et d'acide adipique) il s'agit d'un produit présentant un indice de viscosité de 133 ml/g (déterminé selon la norme ISO R 307, édition de 1977, sur la partie soluble dans l'acide formique à 90 %); des fibres de verre R 23 Dxl commercialisées par la Société Owens Corning Fiberglass, elles sont présentes à une concentration de % en poids, un lubrifiant: du stéarate d'aluminium selon une concentration de 0,4 % en poids, un colorant commercialisé par la Société Williams sous le nom Nigrosine Oisol Black N à une concentration de 1,16 % en poids, un ignifugeant constitué par du Phosphore rouge commercialisé sous le nom CPC 400 par la Société Wilbright et Wilson, g un composé de zinc choisi dans le groupe comprenant le borate de zinc, le sulfure de zinc et l'oxyde de zinc Ces composés peuvent être soit anhydres soit sous forme cristallisée. Les différentes compositions et leurs propriétés sont rassemblées dans le tableau 1 ci-après. Ex PA Phosphore Composés de Zn Viscosité UL 94 Migration Choc charpy IRC % % % psiemens kj/m 2 (V) témoin 62, 34 4,2 150 Vi 41,1 63,2 425 2 59,14 5,1 Zn O: 1,2 159 V 1 29,3 42,2 475 3 59,16 4,5 borate Zn: 2,6 161 VO 24,3 49,3 500 4 59,74 4,2 borate Zn: 2,6 147 V 1 18,5 51,1 550 56,80 4,0 Zn O: 1,2 153 V 1 7 43,8 575 borate Zn: 2,6 I 6 58,54 4,2 Zn O: 1,2 139 V 2 13 40,1 2 600 borate Zn: 2,6 TABLEAU 1 KO al 11 - Une autre série de compositions a été réalisée en employant comme ignifugeant un phosphore rouge enrobé par une résine phénolformaldéhyde Cette composition contient 60 % en poids de phosphore rouge de granulométrie moyenne 20 à 30 um enrobé par 40 % en poids du polycondensat phénol-formaldéhyde ayant un point de fusion de C et un poids moléculaire de 800 Les résultats obtenus sont rassemblés dans le tableau 2 ci-après. Ex PA Phosphore Composés de Zn Viscosité UL 94 Migration Choc charpy IRC % % % poids i Siemens kj/m 2 (V) poids poids 7 64, 42 7,6 Zn S: 0,32 148 V 1 16,5 40 425 8 63,34 7,6 Zn S: 0,5 143 VO 16,5 38 475 9 61,24 8,5 borate Zn: 2,6 129 V 1 6,5 38,4 350 TABLEAU 2 I I t' K 3 JM 13 - Les résultats du test de corrosion sont données cidessous (augmentation du poids des éprouvettes en mg): Eprouvettes Ex. Cuivre Laiton Bronze Argent 1 5,3 1,3 10 2,2 2 6,5 2 12 1,1 3 4 0,6 2,7 0,1 4 1,5 0,6 1,5 0,4 4,6 0,6 1,3 0,1 6 2,3 0,2 10,5 0,2 7 18,2 15,4 12 2,5 8 14 4,3 14,7 2,2 9 8,3 0,8 4 0,2 Ces résultats montrent clairement l'effet de l'addition des composés de zinc sur l'agressivité des compositions polyamides vis-à-vis des métaux, ainsi que la diminution des phénomènes de migration. 14 - REVENDICATIONS 1) Composition à base de polyamide contenant à titre d'ignifugeant du phosphore rouge, caractérisée en ce qu'elle comprend un oxyde de zinc et/ou un sel de zinc choisi dans le groupe comprenant les sels oxygénés de zinc, les sulfures. 2) Composition selon la revendication 1, caractérisée en ce que le sel oxygéné de zinc est un borate de zinc. 3) Composition selon la revendication 1, caractérisée en ce qu'elle comprend comme additif un mélange borate de zinc, oxyde de zinc. 4 Composition selon l'une des revendications précédentes, caractérisée en ce qu'elle comprend de 10 % à 100 % de composés de zinc (exprimé en masse de métal) par rapport à la masse de phosphore rouge, de préférence entre 20 % et 60 %. 5) Composition selon l'une des revendications précédentes, caractérisée en ce que le phosphore rouge est enrobé dans une résine. 6) Composition selon l'une des revendications précédentes, caractérisée en ce qu'elle contient une charge minérale. 7) Composition selon la revendication 6, caractérisée en ce que la charge minérale est de la fibre de verre. 8) Composition selon l'une des revendications précédentes, caractérisée en ce qu'elle contient au moins un lubrifiant. 9) Article obtenu par moulage d'une composition selon l'une des revendications précédentes.